"少なくとも一方が透明な2枚の基板間に表示媒体を封入し、当該表示媒体を移動させて情報を表示する情報表示装置の表示媒体として使用される表示媒体用粒子であって、粒子本体の表面に対し、一般式:RSiX3[式中、Rは、疎水基であり、Xは、互いに同一のまたは異なる加水分解性基である]で表されるシラン化合物同士を加水分解重縮合させて得た重縮合物からなる外添剤を付着させてなることを特徴とする、表示媒体用粒子。前記Rが、炭素原子がケイ素原子に直接結合する有機基であることを特徴とする、請求項1に記載の表示媒体用粒子。前記Xが、塩素原子、フッ素原子、臭素原子およびヨウ素原子、並びに、メトキシ基およびエトキシ基からなる群より選択される少なくとも一種であることを特徴とする、請求項1または2に記載の表示媒体用粒子。前記Rが、アルキル基、アルケニル基またはアリール基、或いは、これらの炭化水素基の炭素原子に結合している水素原子の一部または全部を有機基で置換した置換炭化水素基であることを特徴とする、請求項1~3の何れかに記載の表示媒体用粒子。請求項1~4の何れかに記載の表示媒体用粒子を用いたことを特徴とする、情報表示装置。しかし、粒径の異なる2種類のシリカ微粒子を外添剤として用いた上記従来の表示媒体用粒子は、2種類のシリカ微粒子を調製して混合する必要があるという点において製造工程が複雑化するという問題があった。また、上記従来の表示媒体用粒子には、繰り返し移動させた際の流動性の低下等を更に抑制するという点において改善の余地があった。そこで、本発明は、簡便に調製することができ、且つ、繰り返し移動させた際の流動性の低下等を十分に抑制することができる表示媒体用粒子、および、繰り返し使用した際の表示性能の低下を抑制し得る情報表示装置を提供することを目的とする。本発明者らは、上記目的を達成するために鋭意検討を行った。そして、本発明者らは、表面のみを疎水化処理したシリカ微粒子からなる外添剤を用いた従来の表示媒体用粒子では、表示媒体用粒子の繰り返し移動により外添剤が力学的ダメージを受けて損壊すると、外添剤シリカ微粒子の疎水化処理されていない部分が露出し、表示媒体用粒子の流動性等が低下することを見出した。より具体的には、本発明者らは、従来の表示媒体用粒子を用いた情報表示装置では、外添剤が力学的ダメージを受けて損壊し、疎水化処理されていない部分が露出すると、表示媒体用粒子同士が凝集して流動性が低下すると共に表示媒体用粒子の基板に対する付着力が増加するため、表示性能が低下することを見出した。また、本発明者らは、力学的ダメージによる損壊は、多数の一次粒子が融着した枝分かれ構造を有しているヒュームドシリカを外添剤として使用している場合に特に起こりやすいことも見出した。そこで、本発明者らは、従来の表示媒体用粒子では外添剤の疎水化処理されていない部分が露出することにより流動性の低下および基板に対する付着力の増加が起きることに着目した。そして、外添剤の素材自体を変更することで、損壊し難く、且つ、損壊しても表示媒体用粒子の流動性の低下および付着力の増加の発生を抑制し得る外添剤を提供することに着想して、本発明を完成させた。即ち、この発明は、上記課題を有利に解決することを目的とするものであり、本発明の表示媒体用粒子は、少なくとも一方が透明な2枚の基板間に表示媒体を封入し、当該表示媒体を移動させて情報を表示する情報表示装置の表示媒体として使用される表示媒体用粒子であって、粒子本体の表面に対し、一般式:RSiX3[式中、Rは、疎水基であり、Xは、互いに同一のまたは異なる加水分解性基である]で表されるシラン化合物同士を加水分解重縮合させて得た重縮合物からなる外添剤を付着させてなることを特徴とする。このように、シラン化合物同士を加水分解重縮合させて得た重縮合物を外添剤として用いれば、表示媒体用粒子を容易に調製することができる。また、3つの加水分解性基と、1つの疎水基とを有するシラン化合物同士を加水分解重縮合させた場合、得られる重縮合物の構造は、分子内部に疎水基を有する三次元網目構造となる。そして、該重縮合物は、三次元網目構造を有しているので、外部から力学的エネルギーを受けても損壊し難く、また、分子内部に疎水基を有しているので、外部から受けた力学的エネルギーにより損壊しても、損壊により露出する部分が疎水性を有することとなる。従って、一般式:RSiX3で表されるシラン化合物を加水分解重縮合させて得た重縮合物を外添剤として用いれば、表示媒体用粒子を繰り返し移動させた際の表示媒体用粒子の流動性の低下等を十分に抑制することができる。なお、本発明の表示媒体用粒子の外添剤は、同一のシラン化合物同士を加水分解重縮合させて得た重縮合物からなるものでもよいし、互いに異なるシラン化合物同士を加水分解重縮合させて得た重縮合物からなるものでもよい。ここで、本発明の表示媒体用粒子は、前記Rが、炭素原子がケイ素原子に直接結合する有機基であることが好ましい。一般式:RSiX3中のRが、炭素原子がケイ素原子に直接結合する有機基であれば、シラン化合物同士を加水分解重縮合反応させた際に、重縮合物の分子内部に疎水基として良好に残存するからである。また、本発明の表示媒体用粒子は、前記Xが、塩素原子、フッ素原子、臭素原子およびヨウ素原子、並びに、メトキシ基およびエトキシ基からなる群より選択される少なくとも一種であることが好ましい。一般式:RSiX3中のXが、塩素原子、フッ素原子、臭素原子およびヨウ素原子、並びに、メトキシ基およびエトキシ基からなる群より選択される少なくとも一種であれば、シラン化合物同士の加水分解重縮合反応が良好に進むからである。更に、本発明の表示媒体用粒子は、前記Rが、アルキル基、アルケニル基またはアリール基、或いは、これらの炭化水素基の炭素原子に結合している水素原子の一部または全部を有機基で置換した置換炭化水素基であることが好ましい。アルキル基、アルケニル基、アリール基および置換炭化水素基は、疎水基として適しているからである。また、この発明は、上記課題を有利に解決することを目的とするものであり、本発明の情報表示装置は、上記表示媒体用粒子の何れかを用いたことを特徴とする。このように、情報表示装置の表示媒体用粒子として上述した表示媒体用粒子を用いれば、情報表示装置を繰り返し使用した際の表示性能の低下を抑制することができる。本発明の表示媒体用粒子によれば、簡便に調製し得る外添剤を用いて、繰り返し移動させた際の表示媒体用粒子の流動性の低下等を十分に抑制することができる。また、本発明の情報表示装置によれば、繰り返し使用した際の表示性能の低下を抑制することができる。以下、図面を参照して本発明の実施の形態を詳細に説明する。本発明の情報表示装置は、少なくとも一方が透明な2枚の基板間に表示媒体を封入し、この表示媒体を移動させて画像等の情報を表示する装置である。また、本発明の表示媒体用粒子は、本発明に係る情報表示装置用の表示媒体として特に適している。<情報表示装置>ここで、図1に、本発明の情報表示装置の一例の概略構成を示す。図1に示す情報表示装置10は、薄膜トランジスタTFT付きの電極画素電極5が設けられた基板1と、電極共通透明電極6が設けられた基板透明基板2と、互いに対向させて配置した2枚の基板1,2間に配設された隔壁4とを備えている。そして、隔壁4により基板1,2間に区画形成された複数のセル内には、本発明に係る表示媒体用粒子を用いて構成した表示媒体が封入されている。なお、図1では、手前側にある隔壁は図示を省略している。情報表示装置10で用いる表示媒体は、光学的反射率および帯電特性が異なる2種類以上の表示媒体用粒子例えば、負帯電性白色粒子3Wおよび正帯電性黒色粒子3Bを混合した粒子群からなる。ここで、この表示媒体用粒子は、粒子本体の表面に対して所定の外添剤を付着させて構成したことを特徴とする。そして、この情報表示装置10では、基板1に配設した画素電極5と、透明基板2に配設した共通透明電極6とで形成する電極対の間に所定の電圧を印加し、電界を発生させることにより、セル内の表示媒体用粒子を移動させて情報を表示する。具体的には、情報の表示要求に応じて、例えば白色を表示したい場合には共通透明電極6に正電圧を印加して透明基板2側観察側に負帯電性白色粒子3Wを移動させる図1の上側に示す図を参照。また、黒色を表示したい場合には共通透明電極6に負電圧を印加して透明基板2側観察側に正帯電性黒色粒子3Bを移動させる図1の下側に示す図を参照。即ち、この情報表示装置10では、情報の表示要求に応じて電極対の間に所定の大きさおよび極性正または負の電圧を印加することにより、表示媒体用粒子負帯電性白色粒子3Wおよび正帯電性黒色粒子3Bを移動させて文字や画像等の情報を表示する。従って、情報表示装置10の表示媒体用粒子3W,3Bは、表示する情報の書き換えに応じてセル内を繰り返し移動する。なお、本発明の情報表示装置は、図1に示す構成に限定されることはなく、例えば、本発明の情報表示装置では、TFT付きの電極に代えてライン電極を用いてもよい。<表示媒体用粒子>本発明の表示媒体用粒子は、例えば図1に示す情報表示装置10の負帯電性白色粒子3Wおよび正帯電性黒色粒子3Bとして用いられるものである。そして、本発明の表示媒体用粒子は、帯電性を有する粒子本体の表面に対して所定の外添剤を付着させて構成されている。ここで、粒子本体としては、単独の粒子母粒子、或いは、母粒子の表面に他の粒子子粒子を配置した複合型粒子を用いることができる。なお、母粒子としては、特に限定されることなく、ベース樹脂に対して荷電制御剤、着色剤、無機添加剤などを配合してなる、平均粒径が1~100μmの樹脂製の粒子を用いることができる。また、母粒子の表面に配置固着または埋め込みする子粒子としては、特に限定されることなく、平均粒径が0.1~1μmの樹脂製の粒子を用いることができる。因みに、母粒子の平均粒径は、例えばレーザー回折/散乱法を用いて測定することができる。具体的には、母粒子の平均粒径は、例えばシスメックス株式会社製のMastersizer2000を用いて窒素気流中で測定することができる。また、子粒子の平均粒径は、例えばシスメックス株式会社製のZサイザーを用いて、メタノール等の溶液中に子粒子を分散させた状態で測定することができる。なお、母粒子のベース樹脂としては、特に限定されることなく、シクロオレフィンポリマー等を用いることができる。また、子粒子としては、スチレンモノマーとエチレングリコールジメタクリレートEGDMAモノマーとの共重合体や、架橋メラミン樹脂からなる粒子を用いることができる。<外添剤>本発明の表示媒体用粒子に用いる外添剤は、表面のみを疎水化処理したシリカ微粒子からなる外添剤を用いた従来の表示媒体用粒子では、外添剤が力学的ダメージを受けて損壊し、外添剤の疎水化処理されていない部分が露出すると、表示媒体用粒子の諸性能が低下するという本発明者らの知見に基づいて設計されたものである。より具体的には、本発明の表示媒体用粒子に用いる外添剤は、従来の表示媒体用粒子では、外添剤が損壊して外添剤の疎水化処理されていない部分が露出すると、表示媒体用粒子同士が凝集して流動性が低下すると共に、情報表示装置を構成する基板に対する表示媒体用粒子の付着力が増加するという知見に基づいて創作されたものである。そして、本発明の表示媒体用粒子に用いる外添剤は、従来の外添剤の表面処理剤疎水化処理剤として用いていたシランカップリング剤のうち、所定の構造を有するシランカップリング剤同士を加水分解重縮合させて得た重縮合物からなる粒子が、外添剤として特に好適に用い得ることを本発明者らが見出して完成させたものである。即ち、本発明の表示媒体用粒子に用いる外添剤は、下記一般式I:[式中、Rは、疎水基であり、Xは、互いに同一のまたは異なる加水分解性基である]で表されるシラン化合物同士を加水分解重縮合させて得た重縮合物からなることを特徴とする。なお、上記重縮合物からなる外添剤の平均一次粒径は、特に限定されることなく、10~300nmとすることができる。因みに、平均一次粒径は、透過型電子顕微鏡TEMを用いて外添剤の一次粒径が確認できる解像度で画像撮影を行い、撮影した画像中の複数の一次粒子の粒径を計測して計測値の平均を算出することにより求めることができる。ここで、加水分解性基Xとは、水、アルカリ性水溶液または酸性水溶液などの反応溶液中で加水分解する基である。そのため、上記一般式Iで表されるシラン化合物は、反応溶液中では、下記一般式II:[式中、Rは疎水基である]で表される、一分子中にシラノール基を3つ有するシラン化合物トリシラノール化合物まで加水分解される。従って、一般式Iで表される、一分子中に3つの加水分解性基を有するシラン化合物同士を反応溶液中で加水分解重縮合させると、加水分解により生じたシラノール基を有するシラン化合物間で脱水縮合反応が起こる。そして、図2に示すような、Si-O結合を介して架橋された、三次元網目構造を有する重縮合物以下架橋シリコーンと称することがある。が得られる。なお、疎水基Rは、非加水分解性の基であり、Si原子に結合した状態で重縮合物の三次元網目構造中に残る。ここで、架橋シリコーンからなる粒子外添剤は、特に限定されることなく、反応溶液に対し、一般式Iで表されるシラン化合物と、アンモニア水溶液等のアルカリ性水溶液とを同時に添加することにより簡便に調製することができる。なお、本発明の表示媒体用粒子に用いる外添剤は、同一のシラン化合物同士を加水分解重縮合させて調製してもよいし、互いに異なるシラン化合物同士を加水分解重縮合させて調製してもよい。因みに、互いに異なるシラン化合物同士を加水分解重縮合させて重縮合物からなる粒子を調製する場合には、複数種のシラン化合物とアルカリ性水溶液とを反応溶液中に同時に添加すればよい。そして、上述のようにして調製した架橋シリコーンは、三次元網目構造を有するので、該架橋シリコーンからなる粒子は、高い硬度を有し、表示媒体用粒子の流動性や帯電特性などを改善するための外添剤として好適に機能し得る。また、この外添剤は、図2に示すような三次元網目構造を有する重縮合物よりなるので、シリカ微粒子などと比較して、外部から力学的エネルギーを受けても損壊し難い。更に、この外添剤は、分子内部即ち、三次元網目構造中に均等に疎水基を有する重縮合物よりなるので、外部から受けた力学的エネルギーにより重縮合物の共有結合が切断され、外添剤自身が損壊した場合、分子内部に分散して位置する疎水基Rが外部に露出する。従って、この外添剤では、損壊により露出する部分も疎水性を有することとなる。そのため、この外添剤を用いた表示媒体用粒子は、表示媒体用粒子を繰り返し移動させても、外添剤の損壊や、外添剤の損壊に起因する表示媒体用粒子の流動性の低下および基板に対する表示媒体用粒子の付着性の増加が起こり難い。従って、この外添剤を用いた表示媒体用粒子を表示媒体として適用した情報表示装置は、繰り返し使用した際の表示性能の低下を抑制することができる。即ち、小さい駆動電圧で表示媒体用粒子を長期に亘って良好に移動させることができる。なお、この外添剤は、疎水基Rが粒子の表面にも位置しているので、粒子の表面を疎水化処理しなくても良い。即ち、この外添剤を用いた表示媒体用粒子は、疎水化処理を必要とする従来の外添剤を用いた表示媒体用粒子と比較し、より容易に調製することができる。なお、上記からも明らかなように、本発明の表示媒体用粒子に用いる外添剤を構成する重縮合物は、三次元網目構造を有し、且つ、分子内部に疎水基を有する必要がある。そのため、本発明では、3つの加水分解性基Xと、1つの疎水基Rとを有するシラン化合物を加水分解重縮合させる。重縮合物の分子内部に疎水基Rを分散させるためにはシラン化合物が1つ以上の疎水基を有する必要がある一方、シラン化合物中の加水分解性基Xの数が1~2つの場合には生成する重縮合物が二量体または直鎖状のシロキサンとなり、三次元網目構造にならないからである。ここで、上記一般式Iで表されるシラン化合物の疎水基Rとしては、特に限定されることなく、炭素原子がケイ素原子に直接結合する有機基を挙げることができる。具体的には、疎水基Rとしては、アルキル基、アルケニル基またはアリール基、或いは、これらの炭化水素基の炭素原子に結合している水素原子の一部または全部を有機基で置換した置換炭化水素基を挙げることができる。疎水基Rが、炭素原子がケイ素原子に直接結合する有機基であれば、シラン化合物同士を加水分解重縮合反応させた際に、重縮合物の分子内部に疎水基として良好に残存するからである。また、アルキル基、アルケニル基、アリール基および置換炭化水素基は、疎水基として適しているからである。なお、シラン化合物同士の加水分解重縮合反応時に副反応が起きるのを抑制する観点からは、疎水基Rは、ビニル結合などの化学反応性に富んだ部分を有さないことが好ましい。そのため、疎水基Rは、メチル基、エチル基、プロピル基、ブチル基、ペンチル基、ヘキシル基、オクチル基、デシル基、ドデシル基、テトラデシル基、オクタデシル基、シクロヘキシル基、フェニル基、アミノプロピル基、アミノエチルアミノプロピル基、フェニルアミノプロピル基、トリフルオロプロピル基、ヘプタデカフルオロデシル基またはトリデカフルオロオクチル基であることが好ましい。更に、疎水基Rは、生成する重縮合物の三次元網目構造中に残存させる必要があるので、疎水基Rは立体障害の小さな基であることが特に好ましい。そのため、疎水基Rは、炭素数が8以下であることが好ましい。具体的には、疎水基Rは、メチル基、エチル基、プロピル基、ブチル基、ペンチル基、ヘキシル基、オクチル基などの炭素数1~8のアルキル基、或いは、フェニル基などのアリール基であることが特に好ましい。また、上記一般式Iで表されるシラン化合物の加水分解性基Xとしては、特に限定されることなく、塩素原子、フッ素原子、臭素原子およびヨウ素原子、並びに、メトキシ基およびエトキシ基からなる群より選択される少なくとも一種を挙げることができる。加水分解性基Xがこれらの基の場合、シラン化合物同士の加水分解重縮合反応が良好に進むからである。なお、加水分解重縮合反応の安定性の観点からは、加水分解性基Xはメトキシ基であることが特に好ましい。そして、上記一般式Iで表される具体的なシラン化合物としては、特に限定されることなく、3-アミノプロピルトリメトキシシラン、3-アミノプロピルトリエトキシシラン、N-2-アミノエチル-3-アミノプロピルトリメトキシシラン、3-Nフェニルアミノプロピルトリメトキシシラン、3-2-アミノエチルアミノプロピルトリメトキシシラン、3-2-アミノエチルアミノプロピルトリエトキシシラン、ペンチルトリエトキシシラン、ヘキシルトリメトキシシラン、n-オクチルトリエトキシシラン、オクタデシルトリメトキシシラン、オクタデシルトリエトキシシラン、トリメトキシシラン、トリエトキシメチルシラン、トリエトキシエチルシラン、トリメトキシシラン、トリメトキシフェニルシラン、トリメトキシ[3-フェニルアミノプロピル]シラン、トリメトキシシラン、トリエトキシ-1H,1H,2H,2H-トリデカフルオロ-n-オクチルシラン、トリクロロ1H,1H,2H,2H-ヘプタデカフルオロデシルシラン、トリクロロ1H,1H,2H,2H-トリデカフルオロ-n-オクチルシラン、エチルトリクロロシラン、ブチルトリクロロシラン、シクロヘキシルトリクロロシラン、n-オクチルトリクロロシラン、デシルトリクロロシラン、ドデシルトリクロロシラン、ドデシルトリエトキシシラン、フェニルトリクロロシラン、トリクロロヘキシルシラン、トリクロロシラン、トリクロロオクタデシルシラン、トリクロロシランおよびトリクロロテトラデシルシランからなる群より選択される少なくとも一種を挙げることができる。これらのシラン化合物は、重縮合物の製造に適しており、且つ、容易に入手することができるからである。なお、シラン化合物としては、疎水基Rの炭素数が8以下で、且つ、加水分解性基Xがメトキシ基であるシラン化合物が好ましい。具体的には、シラン化合物としては、3-アミノプロピルトリメトキシシラン、N-2-アミノエチル-3-アミノプロピルトリメトキシシラン、3-2-アミノエチルアミノプロピルトリメトキシシラン、ヘキシルトリメトキシシラン、トリメトキシシラン、トリメトキシシラン、トリメトキシフェニルシラン、トリメトキシシランが特に好ましい。これらの化合物は、疎水基Rの立体障害が小さく、且つ、加水分解重縮合反応が安定して進むからである。以上、図面を参照して本発明の実施形態を説明したが、本発明の表示媒体用粒子および情報表示装置は上述した一例に限定されることは無く、本発明の表示媒体用粒子および情報表示装置には適宜変更を加えることができる。以下、実施例により本発明を更に詳細に説明するが、本発明は下記の実施例に何ら限定されるものではない。実施例1まず、容積20000mLの反応容器に撹拌機、温度計を取り付けた。そして、反応容器内に反応溶液としての水1000mLを入れ、200rpmで撹拌しつつ、反応容器内を温度90°Cの恒温にした。その後、反応容器内に、定量ポンプにてトリクロロメチルシラン10gを0.5g/minの供給速度で添加すると同時に、25体積アンモニア水溶液を0.5g/minの速度で添加し、トリクロロメチルシラン同士を加水分解重縮合させた。そして、トリクロロメチルシランの供給終了と同時にアンモニア水溶液の供給も停止した。トリクロロメチルシランとアンモニア水溶液との添加比mol比は、アンモニア/トリクロロメチルシラン中の塩素=1.0であり、反応終了後の反応溶液の液性はアルカリ性であった。その後、室温にて1時間熟成した後、ろ過水洗乾燥を実施し、外添剤粒子Aを得た。得られた外添剤粒子Aを透過型電子顕微鏡で観察した結果、平均一次粒径は300nmであった。また、得られた外添剤粒子Aの分子構造をSi-29NMRで解析したところ、Si-OH結合やSi-X加水分解性基X=Cl結合の数が初期反応溶液中に添加した全トリクロロメチルシラン中のSi-OH結合やSi-Cl結合の数の10以下となり、三次元網目構造を有していることが分かった。そして、粒子本体としての母粒子シクロオレフィン樹脂製、平均粒径10μm、正帯電性黒色粒子と負帯電性白色粒子の混合物に対して調製した外添剤粒子Aを付着させ、表示媒体用粒子Aとした。なお、母粒子の平均粒径は、シスメックス株式会社製のMastersizer2000を用いて窒素気流中で測定した。その後、調製した表示媒体用粒子を用いた情報表示装置を作製し、以下の方法で性能を評価した。結果を表1に示す。実施例2まず、容積20000mLの反応容器に撹拌機、温度計を取り付けた。そして、反応容器内に反応溶液としての水1000mLを入れ、400rpmで撹拌しつつ、反応容器内を温度95°Cの恒温にした。その後、反応容器内に、定量ポンプにてトリクロロメチルシラン10gを0.5g/minの供給速度で添加すると同時に、25体積アンモニア水溶液を0.5g/minの速度で添加し、トリクロロメチルシラン同士を加水分解重縮合させた。そして、トリクロロメチルシランの供給終了と同時にアンモニア水溶液の供給も停止した。トリクロロメチルシランとアンモニア水溶液との添加比mol比は、アンモニア/トリクロロメチルシラン中の塩素=1.0であり、反応終了後の反応溶液の液性はアルカリ性であった。その後、室温にて1時間熟成した後、ろ過水洗乾燥を実施し、外添剤粒子Bを得た。得られた外添剤粒子Bを透過型電子顕微鏡で観察した結果、平均一次粒径は10nmであった。また、得られた外添剤粒子Bの分子構造をSi-29NMRで解析したところ、Si-OH結合やSi-X加水分解性基X=Cl結合の数が初期反応溶液中に添加した全トリクロロメチルシラン中のSi-OH結合やSi-Cl結合の数の10以下となり、三次元網目構造を有していることが分かった。そして、実施例1と同様に、粒子本体としての母粒子シクロオレフィン樹脂製、平均粒径10μm、正帯電性黒色粒子と負帯電性白色粒子の混合物に対して調製した外添剤粒子Bを付着させ、表示媒体用粒子Bとした。その後、調製した表示媒体用粒子を用いた情報表示装置を作製し、実施例1と同様の方法で性能を評価した。結果を表1に示す。比較例1~3表1に示す、ヒュームドシリカ微粒子の表面をヘキサメチルジシラザンHMDSで疎水化処理した従来の外添剤粒子C~Eを既知の方法で調製した。そして、実施例1と同様に、粒子本体としての母粒子シクロオレフィン樹脂製、平均粒径10μm、正帯電性黒色粒子と負帯電性白色粒子の混合物に対して調製した外添剤粒子C~Eをそれぞれ付着させ、表示媒体用粒子C~Eとした。その後、調製した表示媒体用粒子を用いた情報表示装置を作製し、実施例1と同様の方法で性能を評価した。結果を表1に示す。<情報表示装置の性能評価>図1に示す構成を有し、電極間距離が40μmである情報表示装置のセル内に、調整した表示媒体用粒子を封入した。そして、電極に対し、70Vの駆動電圧を繰り返し印加して、表示性能を評価した。具体的には、100回電圧を印加した際100回情報を書き換えた際のコントラストと、100万回電圧を印加した際100万回情報を書き換えた際のコントラストとを光学濃度計GretagMacbes社製、RD19を用いて測定し、表示性能を評価した。また、100回情報を書き換えた際のコントラストと、100万回情報を書き換えた際のコントラストとの差コントラスト差=100回書き換え時のコントラスト-100万回書き換え時のコントラストを算出した。なお、コントラストは、光学濃度計で測定した黒色濃度と白色濃度を用いて、下記式より算出した。コントラスト=10^黒色濃度-白色濃度表中、コントラストの値が大きいほど黒色表示と白色表示との差が明確であり、表示性能が良好であることを示している。また、コントラスト差が小さいほど、情報表示装置の表示性能が低下し難いことを示す。表1より、所定の構造を有するシラン化合物同士を加水分解重縮合させて得た重縮合物からなる外添剤を用いた実施例1および2は、表面を疎水化処理したシリカ微粒子からなる従来の外添剤を用いた比較例1~3と比較して、100万回情報を書き換えた際のコントラストが良好であり、また、情報表示装置の表示性能が低下し難いことが分かる。なお、シラン化合物としてトリメトキシシランを用いた以外は実施例1と同様にして外添剤粒子Fを調製したところ、外添剤粒子Aと同様の平均一次粒径および分子構造を有する外添剤粒子が得られた。また、シラン化合物としてトリエトキシメチルシランを用いた以外は実施例1と同様にして外添剤粒子Gを調製したところ、同様に、外添剤粒子Aと同様の平均一次粒径および分子構造を有する外添剤粒子が得られた。そして、外添剤粒子F,Gを用いた以外は実施例1と同様にして表示媒体用粒子および情報表示装置を作製したところ、実施例1の情報表示装置と同等の性能を得ることができた。"